(57)【要約】テープ基材にハロゲンフリーの架橋した重合体樹脂と、そこに付着した接着剤を利用した、温度耐性保護テープを製造するための組成物。および、溶媒を使用しないワンステップカレンダー処理を利用した製造方法。このようなテープは、連続して高熱にさらされる用途に特に適している。【特許請求の範囲】
【請求項１】
上下両表面区域を備え、基材組成物が架橋したエチレン重合体を含む基材組成物層と、
基材組成物層の下部表面区域に付着する接着剤組成物層と、を含む単一の厚みを持つ温度耐性テープ。
【請求項２】
架橋したエチレン重合体が、ポリエチレン、低密度ポリエチレン、線状低密度ポリエチレンおよび高密度ポリエチレンを含む群から選択される少なくとも１つである、請求項１記載のテープ。
【請求項３】
基材組成物が、エチレン酢酸ビニル、エチレンメチルアクリレート、エチレン酢酸ブチル、エチレンエチルアクリレート、エチレンアクリルエラストマーおよびエチレンアクリル酸を含む群から選択される少なくとも１つの共重合体をさらに含む、請求項１記載のテープ。
【請求項４】
基材組成物が、天然または合成ポリイソプレン、エチレンプロピレンゴム、ジエンターポリマー、ブチルゴムおよびスチレンブタジエンを含む群から選択される少なくとも１つのエラストマーをさらに含む、請求項１記載のテープ。
【請求項５】
架橋したエチレン重合体がシラングラフトによって架橋されている、請求項１記載のテープ。
【請求項６】
基材層組成物が約０．２から約３．０重量％のシランをさらに含む、請求項１記載のテープ。
【請求項７】
基材層組成物が約０．２から約１．８重量％のシランをさらに含む、請求項１記載のテープ。
【請求項８】
基材層組成物が、加工助剤、熱安定剤、酸化防止剤、触媒、顔料、難燃剤および充填材を含む群から選択される少なくとも１つの添加剤をさらに含む、請求項１のテープ。
【請求項９】
接着剤組成物層が感圧接着剤または半感圧接着剤を含む、請求項１記載のテープ。
【請求項１０】
接着剤組成物が架橋されている、請求項９記載のテープ。
【請求項１１】
接着剤組成物層が、ブチルゴム、天然ゴム、エチレンプロピレンゴム、ポリイソプレン、スチレンイソプレンスチレン、スチレンブチルスチレンまたはスチレンエチレンブチルスチレンを含む群から選択されたもののうち少なくとも１つを含む、請求項９記載のテープ。
【請求項１２】
請求項１記載の接着剤層が、粘着付与樹脂、可塑剤、加硫剤、安定剤、難燃剤、殺菌剤、充填材、触媒および顔料を含む群から選択される添加剤をさらに含む、請求項９記載のテープ。
【請求項１３】
接着剤組成物層および基材組成物層がハロゲンフリーである、請求項１記載の温度耐性テープ。
【請求項１４】
上下両表面区域を持ち、基材組成物がシラン架橋した低密度ポリエチレン重合体を含む基材組成物層と、
基材組成物層の下部表面区域に付着し、接着剤組成物が感圧接着剤または半感圧接着剤を含む接着剤組成物層と、を含む単一の厚みを持つ温度耐性テープ。
【請求項１５】
基材組成物層が、約５０から約１００重量％のシラン架橋した低密度ポリエチレン重合体を含む、請求項１４記載の温度耐性テープ。
【請求項１６】
基材組成物層が、約８５から約９０重量％のシラン架橋した低密度ポリエチレン重合体を含む、請求項１４記載の温度耐性テープ。
【請求項１７】
接着剤組成物が架橋されている、請求項１４記載のテープ。
【請求項１８】
基材組成物層および接着剤組成物層が実質的にハロゲンフリーである、請求項１４記載の温度耐性テープ。
【請求項１９】
上下両表面区域を持ち、基材組成物が少なくとも約８５から約９０重量％の、架橋した低密度ポリエチレン重合体を含む基材組成物層と、
基材組成物層の下部表面区域に付着し、接着剤組成物が架橋結合感圧接着剤を含む接着剤組成物層とを含み、
基材組成物層と接着剤組成物層とが実質的にハロゲンフリーであることを特徴とする単一の厚みを持つ温度耐性テープ。
【請求項２０】
上下両表面区域を持ち、基材組成物が架橋可能なエチレン重合体を含む基材組成物層と、
基材組成物層の下部表面区域に付着し、接着剤組成物が感圧接着剤または半感圧接着剤を含み、架橋可能なエチレン重合体を硬化させる触媒をさらに有する接着剤組成物層と、を含む単一の厚みを持つ温度耐性テープ。
【請求項２１】
約１２５℃を越える温度において構造的および化学的完全性を維持する、請求項１、１４、１９または２０記載の温度耐性テープ。
【請求項２２】
氷点下約４０℃から約１８０℃の温度範囲にわたって構造的および化学的完全性を維持する、請求項１、１４、１９または２０記載の温度耐性テープ。
【請求項２３】
表面区域を持つ基質と、その基質表面に付着した請求項１、１４、１９または２０記載の温度耐性テープとを含む製造品。
【請求項２４】
温度耐性保護テープの製造方法であって、
ａ．  架橋可能なエチレンを基にした重合体樹脂および触媒を含有する基材組成物を、選択された温度にある上部ロールと選択された温度にある中央ロールの間を通して、第一カレンダーニップへ選択された温度にて押し出し成形する工程と、
ｂ．  選択された温度にある中央ロール上で基材組成物層を形成する工程と、
ｃ．  選択された温度にある接着剤組成物を、選択された温度にある中央ロールと選択された温度にある下部ロールの間を通して、第二カレンダーニップへ選択された温度で押し出し成形する工程と、
ｄ．  基材組成物層および接着剤組成物層を含むテープを形成する工程と、
ｅ．  架橋可能なエチレンを基にした重合体樹脂を反応させて基材組成物内に架橋を形成する工程と、
を含む方法。
【請求項２５】
温度耐性保護テープの製造方法であって、
ａ．  架橋結可能なエチレンを基にした重合体樹脂を含有する基材組成物を、選択された温度にある上部ロールと選択された温度にある中央ロールの間を通して、第一のカレンダーニップへ選択された温度にて押し出し成形する工程と、
ｂ．  選択された温度にある中央ロール上で基材組成物層を形成する工程と、
ｃ．  架橋させるための触媒を含む接着剤組成物を、選択された温度にある中央ロールと選択された温度にある下部ロールの間を通して、第二カレンダーニップへ選択された温度で押し出し成形する工程と、
ｄ．  基材組成物層および接着剤組成物層を含むテープを形成する工程と、
ｅ．  架橋可能なエチレンを基にした重合体樹脂を反応させて基材組成物内に架橋を形成する工程と、
を含む方法。
【請求項２６】
周囲の水分が架橋可能な樹脂の反応物質として作用する、請求項２４または２５記載の方法。
【請求項２７】
架橋結合しているエチレンを基にした重合体樹脂がシラン架橋した低密度ポリエチレンである、請求項２４または２５記載の方法。
【請求項２８】
温度耐性保護テープの製造方法であって、
ａ．  架橋可能な重合体樹脂を含む基材層材料を入手する工程と、
ｂ．  接着剤が架橋可能な重合体樹脂と反応する触媒を有する接着剤層材料を基材層材料に塗布する工程と、
ｃ．  架橋可能な重合体樹脂を反応させて基材層材料内に架橋を形成する工程と、
を含む方法。
【請求項２９】
温度耐性保護テープの製造方法であって、
ａ．  架橋可能な重合体樹脂を含む基材層材料を入手する工程と、
ｂ．  接着剤層材料を基材層材料に塗布する工程と、
ｃ．  架橋可能な重合体樹脂を反応させて基材層材料内に架橋を形成する工程と、
を含む方法。
【請求項３０】
架橋可能なエチレンを基にした重合体樹脂がシラン架橋可能な低密度ポリエチレンである、請求項２８または２９記載の方法。
【請求項３１】
周囲の水分が架橋可能な樹脂の反応物質として作用する、請求項２８または２９記載の方法。
【請求項３２】
製造方法が実質的にハロゲンフリーである、請求項２８または２９記載の方法。
【発明の詳細な説明】
【技術分野】
【０００１】
１．発明の分野
本発明は、一般に温度耐性保護テープ製造のための組成物および方法に関する。より具体的には、本発明は、独特の架橋結合をしたエチレンを基にする重合体樹脂基材部と、それに付着した接着剤とを利用する、新規なテープに関する。このようなテープは、テープが連続して高熱にさらされる用途に特に適している。また、このようなテープは、エチレンを基にした重合体の固有の性質により、低温での用途にも適している。
【０００２】
２．一般的な背景技術と最新技術
テープ製品は、費用効率の高い保護被覆を必要とする用途に広く利用されている。用途には、ワイヤハーネス（例：自動車や電子部品）およびパイプライン保護を含むが、これらに限定されない。しかし、保護被覆が求められる一方で、保護が必要ないくつかの用途では、好ましくは、高温耐性（例：１２５℃以上での連続運転温度に耐え得るもの）と低温耐性（例：氷点下４０℃前後での連続運転温度に耐え得るもの）とを備えたテープが使用されるであろう。このような温度耐性がなければ、テープの構成成分は、溶解や割れなどによってその目的とする機能を失う。
【０００３】
従来のいくつかのテープ製品の中には、ポリオレフィン基材を利用しているものがある。しかし、ポリエチレン（ＰＥ）基材を用いた製品は、概して低温耐性は十分であるものの、高温耐性を有することは証明されていない。ポリプロピレン（ＰＰ）など、その他のポリオレフィン類は、高温耐性を備えているものの、これらの重合体は、産業利用においてテープがさらされるその他の過酷な条件に対する耐性が低く、それによって問題が生ずることが多い。こうした例には、比較的乏しい低温性能（脆性）や、屈曲した場合の応力白化がある。
【０００４】
用途の１つに、パイプライン業界で使用されてきたＰＰテープがある。同業界は、より高圧のガス、またはより高温のオイルの使用によって達成される処理量増加の必要性から、パイプラインおよびそのコーティングの使用温度を高めたという歴史がある。この議論については、米国特許番号６，０３３，７７６を参照されたい（Scapa Tapesに付与、その全体を参照として本明細書に含める）。同業界において現在まで利用されてきたテープの一例には、接着剤でコーティングされたポリプロピレン（ＰＰ）フィルムのPolyken（登録商標）（Tyco Intl., の事業部門、マサチューセッツ州ノースウッド、商品番号１６３６）がある。ここでは、ポリエチレン（ＰＥ）よりも高温耐性に優れているため、ＰＰを使用している。この製品は高温でも機能性を維持するが、理想的ではなく費用効率も悪い。まずＰＰを購入し、ロール上に接着剤を、大量の廃棄物を伴うストップ・アンド・ゴー方式でコーティングしなければならない。ＰＰはごく微量でもＰＥに対する（ゲルを発生させる）処理阻害物質として作用するため、テープ製品の製造者は、自社フィルムを既存のＰＥ押し出し装置で押し出すことには消極的である。同様に、（購入した）加工済みのＰＰを基にしたフィルムは、自動車用のテープ用途に利用が可能であるが、この用途においても上記と同様の欠点が存在する。
【０００５】
他の従来型テープ製品では、ポリレフィンに代えて、テープ基材にポリ塩化ビニル（ＰＶＣ）を使用している。ＰＶＣテープは自動車業界で広く利用されているが、用途は基本的に８５℃から１０５℃に定められている。そのため、一般に、ＰＶＣはＰＥに対していかなる重要な熱的優位性も持たない。さらに、ＰＶＣは物理的変質に非常に影響を受けやすい。また、本来ＰＶＣは硬質であるが、テープ製品に必要とされる柔軟性と適合性を得るために可塑化が行われる。可塑剤の拡散が時間の経過とともに起こり、フィルム基材の応力割れの加速と接着剤の軟化を生じる。加えて、ＰＶＣテープは最低限度の化学的安定性を持つに過ぎないことから、パイプライン保護用途では既に使用されていない。最後に、ＰＶＣは、焼却処理により分解され、環境に対して危険な化合物を放出するハロゲンを含有している。ワイヤのリサイクルを目的としたハーネスの焼却によって、許容量を超える有毒な腐食性煙霧が排出されることから、現在、自動車業界が積極的に取り組んでいるリサイクルプログラムは、ＰＶＣコーティングされたパーツでは容易に達成されない。
【０００６】
米国特許番号５，４０７，７２６（マサチューセッツ州マンスフィールドのKendall Comp.,に付与、その全体を参照として本明細書に含める）に従った従来型のテープの１つは、製品に高温耐性を提供することを試みるものだが、その実現にはハロゲン化（塩素化ポリエチレン）された基材を用いている。このため、この製品も同様に、温度耐性とリサイクル性の両方の解決を求めるエンドユーザーに魅力がない。
【０００７】
米国特許仮出願番号６０／１７９，９６４（Scapa Group PLCに付与、その全体を参照として本明細書に含める）は、ワンステップカレンダー処理したハロゲンフリーの共重合体テープを開示している。基材は、ＰＥおよびＥＭＡ（エチレンメチルアクリレート）の混合物質からなり、結果として柔軟で適合性のある「ビニル状」の製品となっている。これは低コストで、物理的および化学的変質（例：自動車の流動体、磨耗、およびパンクによる変質）に強く、優れた低温耐性も備えている。従って、ＰＶＣに見られるハロゲンを使用することなく、ハーネス製品用途用の可塑化ＰＶＣテープと同様の長所が得られる。こうした利点は、上記のリサイクルプログラムに最適である。また、本質的にフォギング性（fogging）が低い（対照的に可塑化ビニルは一般に低くない）ため、これは自動車の内装への応用にもより適している。しかし、上記ように、このハロゲンフリーテープとＰＶＣテープはいずれも、１０５℃を超える、その他の工業目的で必要とされる十分な高温耐性を備えていない。
【０００８】
同様に、ＰＣＴ出願番号ＷＯ０７１６３４Ａ１（Tyco Intl., に付与、その全体を参照として本明細書に含める）は、フォギング性の低いハロゲンフリーテープを提供している。また、米国特許番号６，２００，６７７（Scapa Group PLC）は、ハロゲンフリーテープを開示している。しかしいずれの場合も、他の工業目的で必要とされる十分な高温耐性を備えていない。
【０００９】
このため、高温耐性を備え、環境に優しい製造とリサイクルが可能な（ハロゲンフリーなどの）フィルム状テープの必要性が生ずる。さらにテープは、１）負荷変形の低減（高温時にもっとも明白）、２）耐磨耗性や環境応力割れ抵抗（ＥＳＣＲ）の向上などを含む物理的な耐久性の強化、３）化学的耐性および溶剤耐性の向上、および４）製造上の簡便さとコスト効率の改善を含むが、これに限定されない構造的ならびに機能的な完全性を維持することによって、自動車およびパイプライン業界における同様およびより広範な目的を果たすための、さらなる恩恵をもたらす。
【００１０】
発明の概要
本発明は、新規なテープ基材組成物と、単純かつ経済的であることに加えて、高温耐性があり本質的にハロゲンフリーであるテープ製品の製造方法とを提供する。
【００１１】
本発明によると、主として架橋したエチレンを基にした重合体樹脂を含むテープ基材組成物が提供される。より具体的には、ポリマー鎖上でシラングラフトされた部分の反応を介して架橋が達成されることが好ましい。
【００１２】
加えて、一部の実施例における基材組成物は、加工助剤、熱安定剤、酸化防止剤、触媒、顔料、難燃剤および充填材などの添加剤をさらに含むことができる。
【００１３】
本発明はまた、例えば、接着剤組成物でコーティングしている間に、基材組成物が同時に所要の厚みに形成され架橋される、ワンパスカレンダー処理を使用したテープの製造方法も提供する。さらに、電子ビーム（照射）のような架橋の代替方法が完全に回避できる。従って、経済性（高資本コスト）および安全性に関わる照射の弊害も回避できる。このワンパス処理はさらに、予備成形したフィルムの溶媒コーティングなどの従来方法に比べ、より経済的でかつ環境に優しい無溶媒接着剤の適用という利点も持つ。
【００１４】
本発明の他の目的、特徴、および利点は、下記の好適な実施例および添付する図面の詳細な説明を考慮して明らかになるであろう。
【００１５】
好適実施態様の詳細な説明
以下の好ましい実施例の記述は、本発明の一部をなし、かつ、本発明を実施できる具体的な実施例を例示する目的で示された添付する図面について説明している。他の実施例を利用することは可能であり、本発明の範囲を逸脱することなしに構造的および機能的な変更が可能であることが理解されるべきである。
【００１６】
テープ基材組成物
本発明の１つの実施例では、架橋したエチレンを基にした重合体樹脂を含むテープ基材組成物が提供される。こうした材料の架橋によって、本明細書に述べるテープ基材組成物の高度な耐熱性が達成され、これらの組成物が高温での応用に非常に適したものとなる。架橋した樹脂フィルムの例では、本発明の方法および処方に従うことで温度および変形に対する耐性の向上が実証された。
【００１７】
使用する重合体樹脂は、最終製品の用途に応じた各種の性質を達成するために選択されなければならない。本発明において有用な重合体樹脂の形態の１つは、シラングラフトしたＬＤＰＥ（低密度ポリエチレン）樹脂である。これらは市販されており、適切な触媒との併用に適している。本発明に有用であることが判明したこれら２つの「システム」の例には、ＬＤＰＥおよびＣＭ４９７触媒マスターバッチ（英国ケント州グレーブゼンド、AEI Compounds Limited製）にグラフトしたProcess Plus SX522A（密度＝０．９２、メルトインデックス＝１．４）、ならびに、LDPEおよびPexidan A/T CAT-003触媒マスターバッチ（ウィスコンシン州シボイガン、Padanaplast USA Inc.製）にグラフトしたPexidan X/T A3001（密度＝０．９２、メルトインデックス＝１．６）を含むが、これらに限定されない。こられの触媒は、非反応性ＰＥキャリアで提供されるジブチルスズジラウレートなどの有機スズ化合物を基にしたマスターバッチであり、本発明の使用に好ましい。
【００１８】
あるいはまた、様々な等級および混合体のエチレンを基にした樹脂を、シランでグラフトさせ、テープ基材組成物用に利用可能な、特別に調合した化合物であることができる。本発明に有用であるそうした単独または組み合わされた樹脂の例には、ポリエチレン（カナダ、アルバータ州カルガリー、Nova Chemicals製）、低密度ポリエチレン（ＬＤＰＥ；Novapol（登録商標）LE-0220-A、密度＝０．９２、メルトインデックス＝２．５、Nova Chemicals製）、線状低密度ポリエチレン（ＬＬＤＰＥ；Sclair（登録商標）11L1、密度＝０．９２、メルトインデックス＝０．７、Nova Chemicals製）、および高密度ポリエチレン（ＨＤＰＥ；Novapol（登録商標）HF-Y450-A、密度＝０．９４９、メルトインデックス＝０．４、Nova Chemicals製）を含むが、これらに限定されない。
【００１９】
さらに、テープ基材組成物に使用可能な共重合体には、エチレン酢酸ビニル（ＥＶＡ）、エチレンメチルアクリレート（ＥＭＡ）、エチレン酢酸ブチル（ＥＢＡ）、エチレンエチルアクリレート（ＥＥＡ）、エチレンアクリルエラストマーおよびエチレンアクリル酸（ＥＡＡ）が含まれるが、これらに限定されない。この共重合体のグループの中でも、ＥＭＡ、特にChevron（商標） SP-2205（テネシー州キングスポート、Eastman Chemicals Co.,製）またはOptema（商標） TC-110（テキサス州ヒューストン、Exxon Chemical Company製）が最も好ましい。また、対象となるメタロセン触媒技術を基にした多様な等級のエチレンエラストマーには、Engage（登録商標）8585（デラウェア州ウィルミントン、DuPont Dow Elastomers Company製）が含まれるが、これに限定されない。また、共重合体をエラストマーに置き換えることも可能である。適当なエラストマーには、天然ゴム（ＮＲ）、エチレンプロピレンゴム（ＥＰＲ）、ジエンターポリマー（ＥＰＤＭ）、ブチルゴム（ＩＩＲ）、およびスチレンブタジエンスチレン（ＳＢＳ）が含まれる。
【００２０】
場合により、温度耐性保護テープ製品の製造時に、結合した樹脂をエチレン重合体、共重合体およびエラストマーと混合（希釈）してもよい。グラフトしたＬＰＤＥと混和可能な、またはグラフトしたＬＰＤＥと相互侵入ネットワーク（ＩＰＮ）構造を形成できる、重合体および共重合体が好ましい。非グラフト樹脂を組成物に添加することにより、架橋の程度（架橋密度）は低下し、同様に温度耐性度も低下するが、物理特性の強化（より大きな伸び特性とより高い適合性）は実現できる。それゆえ、テープ製品の耐熱性および物理特性の程度は、特定の用途に適するように最適化できる。
【００２１】
架橋方法
現在商業利用されている、ＰＥを架橋させる基本的方法には、１）過酸化物との化学的な架橋、２）照射架橋、および３）シラングラフト架橋がある。従来、化学的および照射架橋がテープの製造に用いられてきた（例：Kendallに付与された米国特許番号５，４０７，７２６）。テープ基材製造、および特に耐熱性の向上を目的とするシラングラフトした重合体の使用は、これまで言及されてこなかったが、代替方法に対しては大きな利点を持っている。
【００２２】
本発明では、架橋はエチレンを基にした重合体樹脂のシラングラフトを介して達成することが好ましい。一般に、シラングラフト処理は、ＰＥなどのエチレンを基にした重合体樹脂を出発物質として始める。この架橋方法において、シランは、押し出し成形処理中、またはそれ以前に、樹脂基材に対してグラフトされる。押し出し成形およびカレンダー処理後（下記「製造方法」を参照されたい）、周囲の水分と化学反応を起すことで分子の架橋が形成される。これによって、シラングラフト樹脂分子が架橋する。こうした化学的方法は、ゴムの加硫成形に相当する。
【００２３】
ただし、架橋は他の化学物質によって形成してもよい。上記のように、有機過酸化物の使用が可能である。しかしこれらのシステムは、有害で不安定な物質の曝露により、一般には好ましくない。
【００２４】
対照的に、照射架橋では、分子架橋を起こすために、最終製品に高エネルギー照射を使用する。こうして、単純な水分との反応によるシラングラフト架橋に比べ、照射架橋は複雑な技術、そして専用の機器や設備を必要とし、著しく高価である。
【００２５】
さらにこれらの方法論とは対照的に、例えば、シラン架橋したＰＥの分子構造は、化学的および照射架橋により架橋したＰＥの分子構造とは大きく異なる。化学的および照射架橋（共にフリーラジカル法）は、ネットワークの形成を伴い、そこでは各架橋部分が炭素−炭素結合によって２つのＰＥ鎖を結合させることによって生ずる。しかし、シラングラフトによる架橋では、シラン架橋剤の多機能性により、１つのＰＥ−シラン鎖が、２つ以上の同様の鎖と反応してシロキサン架橋のネットワークを形成することを可能にする。分子結合の性質は異なるが、もたらす最終的な結果は同一である。それゆえ、照射または化学的のいずれかの方法を用いるよりも単純な方法で同等の耐性を備えたテープを調合できる。
【００２６】
架橋の強度／密度。架橋の強度の多様性は、耐熱性および変形に対する耐性の向上に利用できる。本発明では、温度耐性テープは、約５０から約１００重量％の、架橋されたポリエチレン重合体を含む基材組成物層を持つことが好ましく、さらに、約８５から約９０重量％の、架橋されたポリエチレン重合体を含むものが最も好ましい。
【００２７】
１種類または混合したエチレンを基にした重合体を使用する一例では、シランの存在量によって、得られる重合体の物理的特性を左右する架橋密度を調整できる。シランの重量パーセントで示す好ましい範囲は、０．２から３．０である。より好ましい範囲は、０．２から１．８パーセントである。シランが、押し出し成形時に他の重合体と混合されて希釈される重合体の１つとグラフトした場合においても、シランの存在量は全基材に比例する。混合されたシステムの場合、相互侵入ネットワーク（ＩＰＮ）が形成され、希釈重合体がシランとグラフトされていなくとも、そのシステムの特性が向上することを可能にする。
【００２８】
重合体樹脂の他にも、基材層組成物に任意に付加できる添加剤には、加工助剤、熱安定剤、酸化防止剤、触媒、顔料、難燃剤および充填材が含まれるが、これらに限定されない。これらの成分は当業者に周知であり、十分に実証されている。これらの化合物の例は、参照として本明細書に含める特許に示されている（米国特許番号５，４０７，７２６；６，０３３，７７６および６，２００，６７７、仮出願番号６０／１７９，９６４およびＷＯ０７１６３４Ａ１）。
【００２９】
酸化防止剤（ＡＯ）は、長期間の高温耐性が必要とされる用途で高性能を達成するために重要である。重合体基質内において完全に拡散されるよう、適切なＡＯパッケージをあらかじめシラングラフトした基材樹脂に化合することが好ましい。
【００３０】
顔料は、必須ではないものの、工業およびパイプラインにおける用途での要望が高く、テープ製品の製造時に添加することができる。
【００３１】
温度耐性保護テープ
上記のテープ基材組成物は、上部表面区域１２ａおよび下部表面区域１２ｂを有する少なくとも１つの基材組成物層１２と、下部表面区域１２ｂに付着する１つの接着剤組成物層１４とを有するテープ１０の形成に使用できる（図１）。
【００３２】
このテープは、以下の物理特性を持つことが好ましい：高い初期粘着性（粘着力）、高い接着強度、非平滑面に対する柔軟性と適合性、高い保持力（剪断強度）および卓越した温度耐性（例：約１２５℃以上、最も好ましくは氷点下約４０℃から約１８５℃、の温度における高い物理的および化学的安定性）。
【００３３】
当該分野において公知であるように、基材層１２および／または接着剤層１４の組成物用に選択される材料は、上記の特性を達成するため、またはテープの目的とする用途に応じた新たな特性を実現するために選択される。例えば、必要に応じて、使用される表面によく適合するテープを提供するために、基材層の組成物に柔軟性を向上させるための様々な共重合体を含めてもよい。
【００３４】
接着剤組成物層
接着剤組成物層は、半感圧接着剤（プライマーシステムとの併用が好ましい）または感圧接着剤（これにはブチルゴム、天然または合成ポリイソプレンが含まれるがこれらに限定されない）、ＥＰＲ、ＳＢＲ、およびブロック共重合体（ＳＩＳ、ＳＢＳ、ＳＥＢＳ）を基にした接着剤を含むことが好ましい。一般に、パイプライン業界での用途ではブチルを基にした接着剤が好ましいが、自動車業界用途では様々な重合体や重合体混合物が使用できる。これらの接着剤は、当業者に周知である。接着剤は、このような、高温においても接着基面またはテープ基材への接着力を失うことなく機能するものを選択しなければならない。
【００３５】
接着剤には架橋されたものとされていないものがあるが、高温用途では架橋された接着剤システムを使用することが好ましい。当業者に公知の多くの架橋技術には、硫黄供与体およびフェノール系物質を使用するが、これに限定されない。選択した重合体によっては、シラン化合物を接着剤として使用することもできる。シラン化合物を配合した架橋可能な接着剤の例は、Swift Adhesives & AEI Compounds Limitedに付与された特許番号ＷＯ８９／１１５１２（対Martin）に開示されている。
【００３６】
接着剤組成物層には、粘着付与樹脂、可塑剤、加硫剤、安定剤、難燃剤、殺菌剤、充填材および顔料を含むがこれらに限定されない添加剤を含むことができる。
【００３７】
テープもまた、基材層組成物層および／または接着剤組成物層内に混合されたハロゲンフリー難燃剤を配合することができ、これによって難燃剤の利点をさらに提供することができる。非ハロゲン化の例には、有機化学物質（燐またはホウ素を基にしたシステムなど）または無機化学物質（アルミナ三水和物または水酸化マグネシウムなど）が含まれるがこれらに限定されない。その他の例は当業者に周知であるか、参照により本明細書に含める特許に記載されている。
【００３８】
製造方法
架橋している重合体樹脂。当該分野において、シラングラフトによる架橋方法が少なくとも２通り知られている。手短に言えば、両形成方法は、より高い分子量のポリマー鎖が結合したネットワークを生成するための、重合体高分子間の結合の形成を含む。得られた３次元分子は、架橋していない材料よりも望ましく、極端な温度、化学的なアタックおよびクリープ変形に対するより高い耐性を持つことから、高温環境下においては架橋結合した重合体樹脂の使用が理想的である。
【００３９】
シオプラス法とは、重合体樹脂をシランとグラフトさせ、その後、グラフトした重合体樹脂を水分架橋させるために使用される、基本的なツーステップの押し出し成形処理（Dow Corningが開発）である。最初のステップでは、グラフトした重合体樹脂と触媒のマスターバッチが生成される。第１の成分であるグラフトした重合体樹脂は、グラフト押出機において重合体樹脂混合物＋シラン＋過酸化物触媒（開始剤など）を混合することにより調合される。第２の成分である触媒マスターバッチは、グラフトしている触媒と酸化防止剤を同様のタイプの重合体樹脂全体に分散させる、通常の混合および化合によって得られる。両マスターバッチはペレットに成形され、個別にパッケージされてエンドユーザーに販売される。購入した２つのマスターバッチは、使用直前に混ぜ合わせ、最終製品を形成するために通常の単軸押出機で混合する。シラングラフトを反応させて目的とする重合体の物理変化を達成するために、処理中および処理後には水分が必要となる。
【００４０】
モノシル法では、全成分（シラン、過酸化物開始剤、触媒、および酸化防止剤）が１つのマスターバッチとして供給されるワンステップ処理である。エンドユーザーは、このマスターバッチを未処理の重合体樹脂と化合させ、グラフト部位を形成し、反応を起すという一連の作業をワンステップで行う。エンドユーザーは一般に、精密な温度管理下にある３５：１のＬ／Ｄ比（軸径に対する軸長比）押出機を使用して、最良の押し出し成形部品を得ることができる。シオプラス樹脂を用いて押し出し成形された部品と同様に、必要な硬化度を得るために、グラフト部位と水分とを反応させる。モノシル樹脂の最も一般的な用途はケーブルのコーティングであり、一方シオプラス樹脂は配水管の製造用途で最も広く利用されている。
【００４１】
以下に示す当該分野において公知のシランのグラフト方法を、参照として、その全てを本明細書に含める：米国特許番号３６４６１５５、４１１７１９５、４３５１７９０、Munteanu D., Moisture-crosslinkable silane-grafted polyolefins; Symposium on Organometallic Polymers ACS; Aug. 28-31(1993), Washington、Panzer L.M., Silane Crosslinking of polyethylene for improving product quality and simplifying the production process; Intl. Polymer Science and Technology, 25, No.6, 1998、Gale G.M., Silane compounds in hot-water pipe and cable technology, Applied Organometallic Chemistry, 1988, 2:17-31。
【００４２】
本発明による温度耐性テープの製造には、いずれのシラン架橋技術も適用可能であるとみなされるべきである。ほとんどのエンドユーザーにとって、シオプラス技術の取扱いに必要とされる押し出し成形装置は、モノシル法向けに推奨される厳密な温度管理下にある３５：１押出機よりも一般的である。エンドユーザーはシランを効果的に重合体樹脂と架橋ならびに反応させるため、重合体に不十分に分散したシランによる（モノシル法で生成される）ゲルが問題となる。その結果、薄膜への応用では、ゲル（欠陥）の問題を低レベルに抑える必要性から、シオプラ法が好ましい方法として用いられる。
【００４３】
テープの成形。上記のように、基材組成物層１２および接着剤組成物層１４を有するテープ１０は、標準的な装置と標準的な技術によるカレンダー処理を用いるワンステップ処理で成形してもよい。この処理では、接着剤は押し出し成形されて、カレンダー上に形成された基材基質上に直接コーティングされる。この方法の利点の１つは、コーティング処理に溶剤が不要なことである。この結果、溶剤の使用を必要としたり、廃棄物が生じたりする他の製造方法に比べて、より経済的で安全である。
【００４４】
テープ１０は、基材組成物層１２をカレンダー１６上に直接形成するワンパスカレンダー処理を使用して製造される（図２）。
【００４５】
この方法の実施例の１つでは、基材層押出成形体１２（シラングラフトＰＥ）は、単軸押出機によって上部ロール２０と中央ロール２２の間にある第一カレンダーニップ１８を（約１７５ないし１９０℃の温度で）通してカレンダー１６に送りこまれる。上部ロール２０の表面温度は約１９５℃に維持し、中央ロール２２の表面温度は約８０から８５℃に維持する。触媒の存在により、押出機の熱で架橋反応を開始させることができる。基材層押出成形体がカレンダーに導入されると、周囲の水分が、架橋反応を完了させるためのさらなる反応物質として作用する。このため、薄い基材層押出成形体の架橋反応を完了させるために必要なのは、周囲の水分だけとなる。
【００４６】
その後、基材組成物層１２が、中央ロール２２上の架橋された重合体樹脂から形成される。基材組成物層１２の厚みは、上部ロール２０と中央ロール２２の間隙によって調整する。基材組成物層１２はその後、接着剤組成物層１４でコーティングされる。実施例の１つでは、接着剤組成物押出成形体１４（事前に混合済み）は単軸押出機によって約１９５から２０５℃の温度で押し出し成形され、中央ロール２２と下部ロール２６の間にある第二カレンダーニップ２４へ送りこまれる。下部ロール２６は、約１５０から１６５℃の温度を維持する。従って、テープ接着剤の厚みは、中央と下部のロール２２と２６の間隙によって調整する。テープ１０は、その後冷却キャンで冷却する。その後テープを巻き上げ、加工に備える。
【００４７】
本発明の代替実地例の１つでは、ここに開示した方法を用いて、従来型シオプラス法の改良型の１つを使用することができる。基材組成物層１２は、上記のとおり、触媒システムを除く全成分と共に押し出し成形およびカレンダー処理される。ここで触媒システムは、同一製造工程において押し出し成形および基材組成物層上へカレンダー処理された接着剤組成物に混合される。この方法の目的は、尚早なゲル形成を最小限に留めるため、触媒システムの導入（および架橋結合反応）の開始時期を遅らせることにある。基材組成物層１２がカレンダー処理され、接着剤組成物層１４でコーティングされた後、この製品は２８を経てマスターロールに巻き取られる。接着剤組成物層１４を含有する触媒は、基材組成物層１２（例：ＰＥフィルムに結合したシラン）と接触する。架橋反応が触媒作用を受け、周囲に水分が存在する環境となる。本実施例は、特にself-wound粘着テープが関係する応用用途に有用であると考えられる。
【００４８】
自動車用および一般工業用の用途の温度耐性テープは、好ましくは、基材組成物層の厚さが約２．５から６ミル、接着剤組成物層の厚さが約１．５から３ミルの、合計約４から９ミルの厚さを持つものが好ましい。パイプライン用途の製品では、好ましくは、基材組成物層の厚さが約７から２５ミル、接着剤組成物層の厚さが約５から３０ミルの、合計約１５から３５ミルの厚さを持つものが好ましい。
【００４９】
この処理の少なくともの１つ利点は、（例えば、電子ビームによる架橋結合の場合にような）余分なステップが不要という点である。さらなる利点は、１００万ドルから５００万ドルを要する特殊装置が必要な照射架橋形成とは対照的に、この方法は標準的な装置を利用できることである。また、本方法は、人体への危害の危惧を伴う照射架橋で使用される照射の被曝を防ぐ点においても有利である。
【００５０】
以下の例は、本発明の実用例を限定ではなく例示として示す。
【００５１】
例１
【表１】
2004530015.tif 000002
【００５２】
接着剤は、事前にシグマブレードミキサーで調合した後、カレンダーに押し出した。基材材料は、あらかじめ化合されたマスターバッチに含有された触媒およびカーボンブラックと共に、必要な割合で乾式混合した。４ミルの基材および２ミルの接着剤からなる製品を、上記と同様の条件において３ロールカレンダースタックを１回通すことで形成した。得られた６ミルのテープは、Ｘ−０２０４２として識別した。
【００５３】
例２
【表２】
2004530015.tif 000003
【００５４】
接着剤は、事前にシグマブレードミキサーで調合した後、カレンダーに押し出した。ジブチルスズジラウレートは、液状で接着剤に添加し、全体に分散させた。基材材料は、必要な割合で乾式混合し、カレンダーへ送りこんだ。４ミルの基材および２ミルの接着剤からなる製品を、上記と同様の条件において３ロールカレンダースタックを１回通すことで形成した。得られた６ミルのテープは、Ｘ−０２０４５として識別した。
【００５５】
例３
【表３】
2004530015.tif 000004
【００５６】
接着剤は、事前にシグマブレードミキサーで調合した後、カレンダーに押し出した。基材材料は、あらかじめ化合されたマスターバッチに含有された触媒およびカーボンブラックと共に、必要な割合で乾式混合した。未処理のＬＤＰＥ（Novapol（登録商標）LE-0220-A）を添加し、それに応じて有機スズ触媒を減量した。４ミルの基材および２ミルの接着剤からなる製品を、上記と同様の条件において３ロールカレンダースタックを１回通すことで形成した。得られた６ミルのテープは、X-02043として識別した。
【００５７】
分析方法
温度耐性テープの試験を、例１−３の３つのテープで実施した。架橋密度の効果および触媒導入方法についての理解を得るため、３例の製品を比較した。また、全ての製品を、標準的な非架橋ＰＥテープであるAutolon（登録商標）824とさらに比較した。その後、高温耐性性能を評価するために以下の方法を用いた。
【００５８】
高温クリープ試験：絶縁重合体の高温クリープ測定試験方法は、ICEA発行番号T-28-562-1995, March 1995（マサチューセッツ州サウスヤーマス、Insulated Cable Engineers Association, Inc.）から採用する。この手順は、ＸＰＥテープの相対的架橋結合度の測定に適している。この試験は、２部構成となっている。
【００５９】
伸び試験：特定の高温度（例：１２５℃）にある恒温槽内で、一片のテープ（１インチｘ６インチ）に一定の負荷応力（４ミルのテープ基材に対して、１平方インチあたり２９ポンドまたは５３グラム）を１５分間与える。恒温槽内に置かれた状態でのテープの伸びの増加を測定する。
【００６０】
変形試験：テープの伸び試験完了後、直ちに、負荷応力から解放された同一の試験片を同一の高温度の恒温槽内にてさらに５分間置く。その後テープを取り出し、室温で冷却する。元の長さに対する試験片の永久変形を測定する。
【００６１】
ハーネス束試験：重合体基材テープ製品の溶解に対する固有の耐性を測定する、社内の方法である。ＸＰＥジャケットで被覆された１８ＡＷＧのワイヤ束を、試験用テープで継ぎ目なく覆う。このハーネス束を設定された温度の恒温槽内に７２時間置く。取り出し後、サンプルを冷却し、損傷を検査する。この製品が溶解の徴候を見せず、かつ基材に損傷を与えることなくワイヤから取り外しできれば、テープは与えられた温度に対して耐性を持つと考えられる。
【００６２】
分析データ
【表４】
2004530015.tif 000005
【００６３】
上記のとおり、すべてのテープが各試験において試験テープ（Autolon（登録商標）824）を凌ぐ性能であった。比較検討の結果、試験テープ（Autolon（登録商標）824）は、高温クリープ試験において１２５℃で急速に溶解した。対照的に、架橋樹脂を基にしたテープは１２５℃で優れた性能を発揮し、完全に架橋したサンプルは１５０℃で最も優れた性能を見せた。注目すべき点は、接着剤層内で架橋している触媒を含むサンプルテープ（X-02045）が試験テープよりも優れた特性を示したことである。それゆえ、基材化合物との直接混合ではなく、接着剤内に触媒が存在することで架橋の希釈化が生じた場合でも、公知のテープよりも耐熱性が優れている。本実施例において生じ得る架橋の希釈化は、接着剤により強力な、または、より高濃度の触媒を使用することで改善できる。
【００６４】
さらに、ワイヤハーネス用途のシミュレーションでは、ＸＰＥを基にした３つのテープが、１７５℃でも非常に優れた性能を示す。３つのＸＰＥテープは、高温クリープ試験結果が示すように軟化する可能性があるものの、ハーネスを一緒に保持し、十分に保護する十分な一体性を維持できる。予想通り、ＬＤＰＥを基にした一般のテープAutolon（登録商標）824は、１２５℃以上の温度には耐えられない。
【００６５】
それゆえ、ＸＰＥを基にしたテープの引張強度は、ＬＤＰＥを基にした製品よりも優れている。架橋により与えられるこの増大された強度は、破断伸び、それゆえテープの適合性を損うものではない。
【００６６】
当然のことながら、本発明を実施する代替の方法を考案することも可能である。例えば、タンデム押し出しまたは共押し出しなどの当業者に公知の製造技術を、テープ製品層の成形に利用することが考えられる。さらに、あらかじめ形成された基材層を、公知または開発された方法で塗布された接着剤の上に使用することもできる。さらに、あらかじめ形成された基材層および／またはあらかじめ形成された接着剤層を利用することもできる。これら実施例のいずれにおいても、基材材料は架橋したエチレンを基にした重合体樹脂からなることが好ましく、最も好ましいのはシラン架橋した樹脂である。また、接着剤材料は架橋反応用の触媒を含むことが好ましい。さらには、テープ製品はハロゲンフリーで、高温で高い性能を有することが好ましい。
【図面の簡単な説明】
【００６７】
【図１】基材組成物層およびそれに付着する感圧接着剤層を持つテープの略図化した図である。
【図２】基材および接着剤の組成物層を単一ステップで結合する、ワンステップカレンダー処理を用いた温度耐性保護テープの製造方法の略図化した図である。
【国際公開パンフレット】
2004530015.tif 000006
2004530015.tif 000007
2004530015.tif 000008
2004530015.tif 000009
2004530015.tif 000010
2004530015.tif 000011
2004530015.tif 000012
2004530015.tif 000013
2004530015.tif 000014
2004530015.tif 000015
2004530015.tif 000016
2004530015.tif 000017
2004530015.tif 000018
2004530015.tif 000019
2004530015.tif 000020
2004530015.tif 000021
2004530015.tif 000022
2004530015.tif 000023
2004530015.tif 000024
2004530015.tif 000025
2004530015.tif 000026
2004530015.tif 000027
2004530015.tif 000028
2004530015.tif 000029
2004530015.tif 000030
【手続補正書】
【提出日】平成15年5月16日(2003.5.16)
【手続補正１】
【補正対象書類名】特許請求の範囲
【補正対象項目名】全文
【補正方法】変更
【補正の内容】
【特許請求の範囲】
【請求項１】
上下両表面区域を備え、基材組成物が約８５〜約１００重量％の架橋したエチレン重合体を含む基材組成物層と、
基材組成物層の下部表面区域に付着する接着剤組成物層と、を含む単一の厚みを持つ温度耐性テープ。
【請求項２】
架橋したエチレン重合体が、ポリエチレン、低密度ポリエチレン、線状低密度ポリエチレンおよび高密度ポリエチレンを含む群から選択される少なくとも１つである、請求項１記載のテープ。
【請求項３】
基材組成物が、エチレン酢酸ビニル、エチレンメチルアクリレート、エチレン酢酸ブチル、エチレンエチルアクリレート、エチレンアクリルエラストマーおよびエチレンアクリル酸を含む群から選択される少なくとも１つの共重合体をさらに含む、請求項１記載のテープ。
【請求項４】
基材組成物が、天然または合成ポリイソプレン、エチレンプロピレンゴム、ジエンターポリマー、ブチルゴムおよびスチレンブタジエンを含む群から選択される少なくとも１つのエラストマーをさらに含む、請求項１記載のテープ。
【請求項５】
架橋したエチレン重合体がシラングラフトによって架橋されている、請求項１記載のテープ。
【請求項６】
基材層組成物が約０．２から約３．０重量％のシランをさらに含む、請求項１記載のテープ。
【請求項７】
基材層組成物が約０．２から約１．８重量％のシランをさらに含む、請求項１記載のテープ。
【請求項８】
基材層組成物が、加工助剤、熱安定剤、酸化防止剤、触媒、顔料、難燃剤および充填材を含む群から選択される少なくとも１つの添加剤をさらに含む、請求項１のテープ。
【請求項９】
接着剤組成物層が感圧接着剤または半感圧接着剤を含む、請求項１記載のテープ。
【請求項１０】
接着剤組成物が架橋されている、請求項９記載のテープ。
【請求項１１】
接着剤組成物層が、ブチルゴム、天然ゴム、エチレンプロピレンゴム、ポリイソプレン、スチレンイソプレンスチレン、スチレンブチルスチレンまたはスチレンエチレンブチルスチレンを含む群から選択されたもののうち少なくとも１つを含む、請求項９記載のテープ。
【請求項１２】
請求項１記載の接着剤層が、粘着付与樹脂、可塑剤、加硫剤、安定剤、難燃剤、殺菌剤、充填材、触媒および顔料を含む群から選択される添加剤をさらに含む、請求項９記載のテープ。
【請求項１３】
接着剤組成物層および基材組成物層がハロゲンフリーである、請求項１記載の温度耐性テープ。
【請求項１４】
上下両表面区域を持ち、基材組成物が約８５〜約１００重量％のシラン架橋した低密度ポリエチレン重合体を含む基材組成物層と、
基材組成物層の下部表面区域に付着し、接着剤組成物が感圧接着剤または半感圧接着剤を含む接着剤組成物層と、を含む単一の厚みを持つ温度耐性テープ。
【請求項１５】
基材組成物層が、約８５から約９０重量％のシラン架橋した低密度ポリエチレン重合体を含む、請求項１４記載の温度耐性テープ。
【請求項１６】
接着剤組成物が架橋されている、請求項１４記載のテープ。
【請求項１７】
基材組成物層および接着剤組成物層が実質的にハロゲンフリーである、請求項１４記載の温度耐性テープ。
【請求項１８】
上下両表面区域を持ち、基材組成物が少なくとも約８５から約９０重量％の、架橋した低密度ポリエチレン重合体を含む基材組成物層と、
基材組成物層の下部表面区域に付着し、接着剤組成物が架橋結合感圧接着剤を含む接着剤組成物層とを含み、
基材組成物層と接着剤組成物層とが実質的にハロゲンフリーであることを特徴とする単一の厚みを持つ温度耐性テープ。
【請求項１９】
上下両表面区域を持ち、基材組成物が約８５〜約１００重量％の架橋可能なシラングラフトエチレン重合体を含む基材組成物層と、
基材組成物層の下部表面区域に付着し、接着剤組成物が感圧接着剤または半感圧接着剤を含み、架橋可能なエチレン重合体を硬化させる触媒をさらに有する接着剤組成物層と、を含む単一の厚みを持つ温度耐性テープ。
【請求項２０】
約１２５℃を越える温度において構造的および化学的完全性を維持する、請求項１、１４、１８または１９記載の温度耐性テープ。
【請求項２１】
氷点下約４０℃から約１８０℃の温度範囲にわたって構造的および化学的完全性を維持する、請求項１、１４、１８または１９記載の温度耐性テープ。
【請求項２２】
表面区域を持つ基質と、その基質表面に付着した請求項１、１４、１８または１９記載の温度耐性テープとを含む製造品。
【請求項２３】
温度耐性保護テープの製造方法であって、
ａ．  約８５〜約１００重量％の架橋可能なエチレンを基にした重合体樹脂および触媒を含有する基材組成物を、選択された温度にある上部ロールと選択された温度にある中央ロールの間を通して、第一カレンダーニップへ選択された温度にて押し出し成形する工程と、
ｂ．  選択された温度にある中央ロール上で基材組成物層を形成する工程と、
ｃ．  選択された温度にある接着剤組成物を、選択された温度にある中央ロールと選択された温度にある下部ロールの間を通して、第二カレンダーニップへ選択された温度で押し出し成形する工程と、
ｄ．  基材組成物層および接着剤組成物層を含むテープをワンステップカレンダー処理により形成し、それにより接着剤組成物を基材組成物層に直接カレンダー仕上する工程と、
ｅ．  架橋可能なエチレンを基にした重合体樹脂を反応させて基材組成物内に架橋を形成する工程と、
を含む方法。
【請求項２４】
温度耐性保護テープの製造方法であって、
ａ．  約８５〜約１００重量％の架橋結可能なエチレンを基にした重合体樹脂を含有する基材組成物を、選択された温度にある上部ロールと選択された温度にある中央ロールの間を通して、第一のカレンダーニップへ選択された温度にて押し出し成形する工程と、
ｂ．  選択された温度にある中央ロール上で基材組成物層を形成する工程と、
ｃ．  架橋させるための触媒を含む接着剤組成物を、選択された温度にある中央ロールと選択された温度にある下部ロールの間を通して、第二カレンダーニップへ選択された温度で押し出し成形する工程と、
ｄ．  基材組成物層および接着剤組成物層を含むテープをワンパスカレンダー処理により形成し、それにより接着剤組成物を基材組成物層に直接カレンダー仕上する工程と、する工程と、
ｅ．  架橋可能なエチレンを基にした重合体樹脂を反応させて基材組成物内に架橋を形成する工程と、
を含む方法。
【請求項２５】
周囲の水分が架橋可能な樹脂の反応物質として作用する、請求項２３または２４記載の方法。
【請求項２６】
架橋結合しているエチレンを基にした重合体樹脂がシラン架橋した低密度ポリエチレンである、請求項２３または２４記載の方法。
【請求項２７】
温度耐性保護テープの製造方法であって、
ａ．  約８５〜約１００重量％の架橋可能な重合体樹脂を含む基材層材料を入手する工程と、
ｂ．  接着剤が架橋可能な重合体樹脂と反応する触媒を有する接着剤層材料を基材層材料にワンステップカレンダー処理により塗布し、それにより接着剤組成物を基材組成物層に直接カレンダー仕上する工程と、
ｃ．  架橋可能な重合体樹脂を反応させて基材層材料内に架橋を形成する工程と、
を含む方法。
【請求項２８】
温度耐性保護テープの製造方法であって、
ａ．  約８５〜約１００重量％の架橋可能な重合体樹脂を含む基材層材料を入手する工程と、
ｂ．  接着剤層材料を基材層材料にワンステップカレンダー処理により塗布し、それにより接着剤組成物を基材組成物層に直接カレンダー仕上する工程と、
ｃ．  架橋可能な重合体樹脂を反応させて基材層材料内に架橋を形成する工程と、
を含む方法。
【請求項２９】
架橋可能なエチレンを基にした重合体樹脂がシラン架橋可能な低密度ポリエチレンである請求項２７または２８記載の方法。
【請求項３０】
周囲の水分が架橋可能な樹脂の反応物質として作用する、請求項２７または２８記載の方法。
【請求項３１】
製造方法が実質的にハロゲンフリーである、請求項２８または２９記載の方法。
【国際調査報告】
2004530015.tif 000031
2004530015.tif 000032
2004530015.tif 000033